(57)【要約】【課題】フッ化ビニリデン樹脂とアクリル樹脂と導電性材料とを含む組成物からなるフィルムを所望の半導電性に調製することを課題とし、電子写真用シームレスベルトとして用いることができる半導電性フッ化ビニリデン系樹脂フィルムの製造方法を提供することを目的とする。【解決手段】フッ化ビニリデン樹脂を４０重量％〜９５重量％と、アクリル樹脂を６０重量％〜５重量％とを含有し、さらに、フッ化ビニリデン樹脂とアクリル樹脂との合計１００重量部に対して導電性材料を０．１重量部〜２０重量部含有する組成物からフィルムを作製し、フィルムに対しフッ化ビニリデン樹脂の結晶化温度の範囲内において熱処理を施すことを特徴とする半導電性フッ化ビニリデン系樹脂フィルムの製造方法。【選択図】図１
2015086338.tif 000002
【特許請求の範囲】
【請求項１】
フッ化ビニリデン樹脂を４０重量％〜９５重量％と、アクリル樹脂を６０重量％〜５重量％とを含有し、さらに、前記フッ化ビニリデン樹脂と前記アクリル樹脂との合計１００重量部に対して導電性材料を０．１重量部〜２０重量部含有する組成物からフィルムを作製し、前記フィルムに対し前記フッ化ビニリデン樹脂の結晶化温度の範囲内において熱処理を施すことを特徴とする半導電性フッ化ビニリデン系樹脂フィルムの製造方法。
【請求項２】
前記熱処理は、前記フッ化ビニリデン樹脂の結晶化温度の範囲内において、３０分〜１０時間を施されることを特徴とする請求項１記載の半導電性フッ化ビニリデン系樹脂フィルムの製造方法。
【請求項３】
前記アクリル樹脂は、アルキル基の炭素数が１〜４個の（メタ）アクリル酸アルキルエステルからなる重合体であることを特徴とする請求項１又は２記載の半導電性フッ化ビニリデン系樹脂フィルムの製造方法。
【請求項４】
前記導電性材料は、イオン伝導性材料を含むことを特徴とする請求項１乃至３のいずれかに記載の半導電性フッ化ビニリデン系樹脂フィルムの製造方法。
【請求項５】
請求項１乃至４のいずれかに記載の製造方法によって製造される半導電性フッ化ビニリデン系樹脂フィルムを用いてなることを特徴とする電子写真用シームレスベルト。
【発明の詳細な説明】
【技術分野】
【０００１】
電子写真方式を利用した画像成形装置に用いるシームレスベルト等の分野で好適に使用することができるフッ化ビニリデン樹脂とアクリル樹脂とを含む半導電性フッ化ビニリデン系樹脂フィルムの製造方法ならびに電子写真用シームレスベルトに関する。
【背景技術】
【０００２】
フッ化ビニリデン樹脂からなるフィルムは、難燃性、耐熱性、耐候性、耐薬品性、耐摩耗性、非粘着性等の物理的・化学的性質をバランスよく具備している点で、他のフィルムにはない優れた特性を有するものである。このため、当該特性を活かし、電子写真方式を利用した画像形成装置に用いる電子写真用シームレスベルトの分野で好適に使用されている。
【０００３】
この電子写真用シームレスベルトには、上記特性に加え、電気抵抗、特に体積抵抗が１×１０６〜１×１０１３Ω・ｃｍの半導電性であることが重要であり、従来から、様々な導電性材料を用いてフッ化ビニリデン樹脂に半導電性を付与することが検討されている。
【０００４】
例えば、特許文献１には、半導電性を安定して精度良く発現し、経時変化、環境依存性、ブリードアウトが少ない半導電性フッ素樹脂フィルムとして、フッ化ビニリデン樹脂にポリアルキレンオキサイド及びイオン電解質からなるイオン伝導性材料を配合した半導電性フッ素樹脂フィルムが記載されている。また、特許文献２には、半導電性領域における体積抵抗率のバラツキが少なく、環境の変化、および電圧印加繰り返しによる電気抵抗の変化が少ない半導電性シームレスベルトとして、熱可塑性フッ素樹脂にグラフト化カーボンブラックからなる電子伝導性材料とイオン伝導性材料とを配合した半導電性シームレスベルトが記載されている。
【０００５】
しかしながら、フッ化ビニリデン樹脂は、他の一般的な熱可塑性樹脂と比較して高価であるという問題がある。近年では電子写真の技術分野においてコスト競争が加速し、より安価な電子写真用シームレスベルトが求められる傾向が高くなっているが、フッ化ビニリデン樹脂を用いた電子写真用シームレスベルトはコスト優位性が低いことが実情である。そこで、フッ化ビニリデン樹脂の優れた特性を維持しつつも、コスト優位性の高い電子写真用シームレスベルトが求められている。
【０００６】
一方、フッ化ビニリデン樹脂と相溶性が良い安価な樹脂としては、アクリル樹脂が知られ、フッ化ビニリデン樹脂とアクリル樹脂とをブレンドすることで、高価なフッ化ビニリデン樹脂の使用量を抑える方法は公知である。また、フッ化ビニリデン樹脂とアクリル樹脂とをブレンドした組成物は、フッ化ビニリデン樹脂のモルフォロジーに影響し、フッ化ビニリデン樹脂の結晶構造が変化することが知られている。
【０００７】
フッ化ビニリデン樹脂とアクリル樹脂とをブレンドした組成物におけるこの現象は、得られた組成物の物理的・化学的特性の変化を伴う為、従来から、多種多様な分野において、フッ化ビニリデン樹脂の結晶構造を変化させる検討がなされている。例えば、特許文献３には、フッ化ビニリデン樹脂とアクリル樹脂とを溶融混練した樹脂を急冷した後、熱処理を行うことで、紫外線領域の光透過性が低下しないフッ化ビニリデン樹脂組成物が記載されている。また、特許文献４には、アクリル樹脂と結晶性フッ素化ポリマーとを特定の割合で含む組成物からなるシートに熱処理を行うことで、ヘイズを低減させたアクリル樹脂フィルムが記載されている。
【先行技術文献】
【特許文献】
【０００８】
【特許文献１】特開平１０−７８６４号
【特許文献２】特開２０００−１４３９１８号
【特許文献３】特開昭６３−３０９５５１号
【特許文献４】特開２０１０−２６５３９６号
【発明の概要】
【発明が解決しようとする課題】
【０００９】
しかしながら、フッ化ビニリデン樹脂とアクリル樹脂とをブレンドした組成物に関する検討は、多数なされているが、導電性材料を配合し、半導電性を付与することについては何ら検討されておらず、フッ化ビニリデン樹脂とアクリル樹脂とをブレンドした組成物に半導電性を付与するために導電性材料を配合しても、所望の半導電性に調製することが困難であるという問題がある。フッ化ビニリデン樹脂とアクリル樹脂と導電性材料とをブレンドした組成物からなるフィルムは、アクリル樹脂の配合量の増加に伴い、電気抵抗が上昇する傾向を示す為、所望の半導電性に調製するには多量の導電性材料が必要となってしまう。また、フッ化ビニリデン樹脂に対するアクリル樹脂や導電性材料の配合量が多くなると、組成に占めるフッ化ビニリデン樹脂の割合が少なくなる為、フッ化ビニリデン樹脂の特性が失われる恐れがある。
【００１０】
本発明はこのような問題に鑑みなされたもので、フッ化ビニリデン樹脂とアクリル樹脂と導電性材料とを含有する組成物からなるフィルムを所望の半導電性に調製することを課題とし、電子写真用シームレスベルトとして用いることができる半導電性フッ化ビニリデン系樹脂フィルムの製造方法を提供することを目的とする。
【課題を解決するための手段】
【００１１】
本発明者らは、フッ化ビニリデン樹脂とアクリル樹脂と導電性材料とをブレンドした組成物からなるフィルムにおいて、多量の導電性材料を必要とせずとも、所望の半導電性に調製することについて鋭意検討した結果、フッ化ビニリデン樹脂と、アクリル樹脂と、導電性材料とを特定の配合率で含有する組成物からなるフィルムにフッ化ビニリデン樹脂の結晶化温度の範囲内において熱処理を施すことで、電気抵抗が低下し、所望の半導電性に調製することが可能であることを見出し、本発明を完成するに至った。
【００１２】
本発明によれば、
（１）フッ化ビニリデン樹脂を４０重量％〜９５重量％と、アクリル樹脂を６０重量％〜５重量％とを含有し、さらに、前記フッ化ビニリデン樹脂と前記アクリル樹脂との合計１００重量部に対して導電性材料を０．１重量部〜２０重量部含有する組成物からフィルムを作製し、前記フィルムに対し前記フッ化ビニリデン樹脂の結晶化温度の範囲内において熱処理を施すことを特徴とする半導電性フッ化ビニリデン系樹脂フィルムの製造方法が提供され、
（２）前記熱処理は、前記フッ化ビニリデン樹脂の結晶化温度の範囲内において、３０分〜１０時間を施されることを特徴とする（１）記載の半導電性フッ化ビニリデン系樹脂フィルムの製造方法が提供され、
（３）前記アクリル樹脂は、アルキル基の炭素数が１〜４個の（メタ）アクリル酸アルキルエステルからなる重合体であることを特徴とする（１）又は（２）記載の半導電性フッ化ビニリデン系樹脂フィルムの製造方法が提供され、
（４）前記導電性材料は、イオン伝導性材料を含むことを特徴とする（１）乃至（３）のいずれかに記載の半導電性フッ化ビニリデン系樹脂フィルムの製造方法が提供され、
（５）（１）乃至（４）のいずれかに記載の製造方法によって製造される半導電性フッ化ビニリデン系樹脂フィルムを用いてなることを特徴とする電子写真用シームレスベルトが提供される。
【発明の効果】
【００１３】
本発明の製造方法によって得られた半導電性フッ化ビニリデン系樹脂フィルムは、多量の導電性材料を配合せずとも、フッ化ビニリデン樹脂とアクリル樹脂とをブレンドした組成物からなるフィルムを所望の半導電性に調製することが可能である為、フッ化ビニリデン樹脂の優れた特性を維持することができ、電子写真用シームレスベルトとして好適に使用することができる。また、本発明の製造方法によって製造された半導電性フッ化ビニリデン系樹脂フィルムを用いた電子写真用シームレスベルトは、フッ化ビニリデン樹脂に安価なアクリル樹脂を配合していることから、フッ化ビニリデン樹脂の使用量が抑えられ、コスト優位性に優れるという効果を奏する。
【図面の簡単な説明】
【００１４】
【図１】ポリフッ化ビニリデンのＤＳＣ（示差走査熱量）曲線を示すグラフである。
【発明を実施するための形態】
【００１５】
［半導電性フッ化ビニリデン系樹脂フィルムの製造方法］
以下、本発明の半導電性フッ化ビニリデン系樹脂フィルムの製造方法について詳細に説明する。本発明の半導電性フッ化ビニリデン系樹脂フィルムの製造方法は、フッ化ビニリデン樹脂と、アクリル樹脂と、導電性材料とを含有する組成物からフィルムを作製した後、当該フィルムに対し熱処理を施すことを特徴とするものである。さらに詳しくは、フッ化ビニリデン樹脂とアクリル樹脂と導電性材料とを含有する組成物からなるフィルムは、アクリル樹脂の配合量の増加に伴い、電気抵抗が上昇する傾向を示す為、フッ化ビニリデン樹脂とアクリル樹脂との配合率をフッ化ビニリデン樹脂の結晶化が起きる範囲とし、さらに、フッ化ビニリデン樹脂の結晶化温度の範囲内において熱処理を施すことで、電気抵抗を低下させ、所望の半導電性に調製された半導電性フッ化ビニリデン系樹脂フィルムとなる。
【００１６】
本発明の半導電性フッ化ビニリデン系樹脂フィルムの製造方法は、フッ化ビニリデン樹脂とアクリル樹脂と導電性材料とを含有する組成物からなるフィルムに対し、フッ化ビニリデン樹脂の結晶化温度の範囲内において熱処理を施すことを特徴とする。本発明でいう結晶化温度の範囲とはフッ化ビニリデン樹脂の単体が結晶化しうる温度の範囲であり、示差走査熱量測定計（型番：ＤＳＣ２２０Ｃ）を用い、単体のフッ化ビニリデン樹脂１０ｍｇを測定セルにセット後、昇温及び降温速度１０℃／分、温度範囲３０℃−２３０℃の条件で昇温、及び降温し、降温時に観察される結晶化ピークの温度範囲を示す。本発明における結晶化ピークの温度範囲を決める結晶化開始温度は、示差走査熱量曲線（以下、ＤＳＣ曲線とする）において、曲線がベースラインから離れた温度とする。また、本発明における結晶化ピークの温度範囲を決める結晶化終了温度は、ＤＳＣ曲線において、曲線がベースラインに戻る温度とする。なお、フッ化ビニリデン樹脂のＤＳＣ曲線において、複数の結晶化ピークを有する場合、それぞれの結晶化ピークの温度範囲を採用するものとする。
【００１７】
ここで、フッ化ビニリデン樹脂のＤＳＣ曲線を基に、フッ化ビニリデン樹脂の結晶化による結晶化ピークの温度範囲について説明する。図１は、ポリフッ化ビニリデンの単体のＤＳＣ曲線を示すグラフである。図１に示すように、ポリフッ化ビニリデンは、１５０℃を超える温度では結晶化ピークは見られず、１５０℃から７０℃に亘って発熱ピークが見られる。つまり、フッ化ビニリデン樹脂としてポリフッ化ビニリデンを用いる場合、７０℃〜１５０℃の温度範囲において熱処理を施すことで、ポリフッ化ビニリデンの結晶化を促進させ、電気抵抗を低下させることができるものである。また、フッ化ビニリデン樹脂などの結晶化樹脂は、結晶化開始温度及び結晶化終了温度付近（発熱量が小さい温度付近）よりも、結晶化ピーク温度付近（発熱量が最も大きい温度付近）のほうが結晶化が促進される為、ポリフッ化ビニリデン樹脂を短時間で効率よく結晶化させる場合、結晶化ピーク温度付近である１３０℃〜１４５℃の温度範囲で一定時間保持して熱処理を施すことが好ましい。なお、上記では、単一のピークを有するポリフッ化ビニリデンの結晶化ピークの温度範囲について説明したが、複数のピークを有するフッ化ビニリデン樹脂の結晶化ピークであっても、上記と同様に結晶化ピークの温度範囲を決定する。
【００１８】
本発明における熱処理の温度範囲は、フッ化ビニリデン樹脂の種類によって異なる為、フッ化ビニリデン樹脂の結晶化温度の範囲内であれば特に限定するものではないが、ポリフッ化ビニリデンの場合、７０℃〜１５０℃であることが好ましく、１００℃〜１４５℃がより好ましく、１３０℃〜１４５℃がさらに好ましい。熱処理の温度が７０℃未満であると、フッ化ビニリデン樹脂の結晶化が起きにくく、熱処理による電気抵抗の低下が安定しないために好ましくない。また、熱処理の温度が１５０℃を超えると、フッ化ビニリデン樹脂の結晶化が起きない為、電気抵抗の低下が見られず好ましくない。
【００１９】
本発明における熱処理の条件は、所望とする半導電性に合わせて熱処理の温度及び時間を適宜調製することができるものであり、特に限定するものではないが、例えば、フッ化ビニリデン樹脂の結晶化温度の範囲内において、５分〜１００時間熱処理を施すことが好ましい。熱処理の条件は、フッ化ビニリデン樹脂の結晶化温度の範囲内において、３０分〜１０時間熱処理を施すことがより好ましく、フッ化ビニリデン樹脂の結晶化温度の範囲内において、３０分〜３時間熱処理を施すことがさらに好ましい。熱処理の条件が上記範囲であれば、フッ化ビニリデン樹脂の結晶化が促進され、安定して電気抵抗が低下する傾向を示す。また、５分未満の熱処理では、フィルムに均一に電気抵抗を低下させる効果を得ることが困難であるため好ましくなく。１００時間を超える熱処理では、フィルムの黄変や可塑化が起きることがあり、電子写真用シームレスベルトとして使用することが困難となる。
【００２０】
本発明に用いられる熱処理の方法としては、フィルムに均一、均等に熱が与えられる方法であればどのような方法でも良く、熱風乾燥機やＩＲヒータを備えた乾燥炉を用いてフィルムを搬送しながら行う方法、フィルムを熱風乾燥機内において保持する方法、及びチューブ状のフィルムを円筒形状の型に被覆した状態で熱風乾燥機内に保持する方法などが挙げられる。
【００２１】
本発明においてフィルムを作製する方法としては、従来公知の方法を用いることができ、特に限定するものではないが、例えば、フッ化ビニリデン樹脂とアクリル樹脂と導電性材料とを通常のニーダーロール、バンバリーミキサー、単軸又は二軸の混練押出機等で溶融混練した後、溶融製膜法により混練物をフィルムとすることが挙げられる。溶融製膜法としては、インフレーション法、Ｔダイ法、カレンダー法などが挙げられ、インフレーション法又はＴダイ法を好ましく採用することができる。
【００２２】
Ｔダイ法としては、Ｔダイを備えた溶融押出機を用いてフッ化ビニリデン樹脂とアクリル樹脂と導電性材料との混練物を押出し、Ｔダイを用いて吐出する方法が好ましく用いられる。また、この方法で樹脂をＴダイの口金から冷却ロール上に吐出し、溶融樹脂を固化させてフィルムを得ることが好ましい。なお、冷却ロール上で吐出された樹脂を固化するに際しては、静電印可法、エアーチャンバー法、エアーナイフ法、プレスロール法などで、樹脂を冷却媒体であるロールに密着させることが好ましい。特に厚みムラが少ないフィルムが得られることからプレスロール法が好ましい。
【００２３】
インフレーション法としては、環状ダイスを取付けた溶融押出機を用いてフッ化ビニリデン樹脂とアクリル樹脂と導電性材料との混練物を環状ダイスから円筒形状に押出し、環状ダイスに配設された空気導入路より円筒形状の溶融樹脂内に空気を吹き込むことで径方向に拡大膨張させつつ冷却してチューブ形状に成型する方法が好ましく用いられる。なお、インフレーション法には、環状のダイスから押し出されたチューブの外径が環状のダイスのリップ径以上であるインフレーション製膜法とリップ径以下であるデフレーション製膜法が含まれる。
【００２４】
［フッ化ビニリデン樹脂］
本発明に用いられるフッ化ビニリデン樹脂とは、ポリフッ化ビニリデン、またはその共重合体から選ばれる一種、或いは二種以上の混合物である。フッ化ビニリデン共重合体としては、例えば、フッ化ビニリデン−六フッ化プロピレン共重合体、フッ化ビニリデン−四フッ化エチレン−六フッ化プロピレン共重合体、フッ化ビニリデン−六フッ化プロピレン共重合体にフッ化ビニリデンの側鎖を有するグラフト共重合体が挙げられ、これらの中から選ばれる一種、或いは二種以上を用いることができる。上記の中でも、ポリフッ化ビニリデンが好ましい。
【００２５】
［アクリル樹脂］
本発明に用いられるアクリル樹脂とは、（メタ）アクリル酸アルキルエステルを主成分とする重合体が挙げられ、好ましくは、アルキル基の炭素数が１〜４個の（メタ）アクリル酸アルキルエステルからなる樹脂が挙げられる。アルキル基の炭素数が１〜４個の（メタ）アクリル酸アルキルエステルとしては、例えば、メタクリル酸メチル、メタクリル酸エチル、メタクリル酸イソプロピル、メタクリル酸ｎ−ブチル、メタクリル酸イソブチル、アクリル酸エチル、アクリル酸イソプロピル、アクリル酸ｎ−ブチル、アクリル酸イソブチル等が挙げられ、これらの中から選ばれる一種、或いは二種以上を用いることができる。上記の中でも、メタクリル酸メチルからなる重合体であるポリメタクリル酸メチル、またはメタクリル酸メチルを主成分とする共重合体が好ましい。
【００２６】
［導電性材料］
本発明に用いる導電性材料とは、フッ化ビニリデン樹脂とアクリル樹脂とを含有する組成物からなるフィルムに半導電性を付与するものであり、導電性材料としては電子伝導性の導電性材料とイオン伝導性の導電性材料が挙げられる。
【００２７】
［電子伝導性材料］
本発明に用いられる電子伝導性材料としては、ケッチェンブラック、アセチレンブラック等のカーボンブラック；グラファイト；カーボンナノチューブ、カーボンナノファイバー、カーボンファイバー等の微炭素繊維；アルミニウム、銅、ニッケル、ステンレス鋼等の各種導電性金属または合金；酸化スズ、酸化インジウム、酸化チタン、酸化亜鉛、酸化スズ−酸化アンチモン固溶体、酸化スズ−酸化インジウム固溶体等の各種導電性金属酸化物などが挙げられ、これらの中から選ばれる一種、或いは二種以上を用いることができる。上記の中でも、ケッチェンブラック、アセチレンブラック等のカーボンブラック、或いは繊維状であるために少量の添加で導電パスを形成できる、カーボンナノチューブ、カーボンナノファイバー、カーボンファイバー等の微炭素繊維が好ましい。
【００２８】
［イオン伝導性材料］
本発明に用いられるイオン伝導性材料としては、ポリエチレンオキサイド、ポリエチレンオキサイド共重合体、ポリエーテルエステルアミド、ポリエーテルエステル、アイオノマー（側鎖にカルボン酸のアルカリ金属塩、スルホン酸のアルカリ金属塩、４級アンモニウム塩を有するポリマー）、イオン電解質等が挙げられ、これらの中から選ばれる一種、或いは二種以上を用いることができる。また、上記したイオン伝導性材料のうちでポリエレンオキサイドまたはポリエチレンオキサイド共重合体と、イオン電解質とを組み合わせて用いるのが好ましい。
【００２９】
本発明に用いられるポリエチレンオキサイド、またはポリエチレンオキサイド共重合体としては、数平均分子量が３０００以上のポリエチレンオキサイド、エチレンオキサイドとプロピレンオキサイドとの共重合体、ポリエチレンオキサイド同士をジイソシアネートや多塩基酸で部分的に結合した部分架橋ポリエチレンオキサイド、ポリエチレンオキサイドとポリプロピレンオキサイドとをジイソシアネートや多塩基酸で部分的に結合した部分架橋ポリエチレンオキサイド共重合体が挙げられる。ポリエチレンオキサイド、またはポリエチレンオキサイド共重合体の数平均分子量が３０００未満の場合は、フッ化ビニリデン樹脂およびアクリル樹脂へ添加したポリエチレンオキサイド、またはポリエチレンオキサイド共重合体がフィルムの表面へブリードアウトする恐れがあり、このブリード現象は、電子写真用シームレスベルト等において、転写不良を引き起こす要因となる。
【００３０】
本発明に用いられるイオン電解質としては、アルカリ金属のチオシアン酸塩、リン酸塩、硫酸塩、アルカリ金属とハロゲン含有酸素酸塩から得られる塩を単独あるいは、複数種組合せて用いることができ、これらのうち特に、過塩素酸リチウム、過塩素酸ナトリウム、過塩素酸カリウム、チオシアン酸リチウム、チオシアン酸ナトリウム、チオシアン酸カリウムが好ましい。
【００３１】
本発明の半導電性フッ化ビニリデン系樹脂フィルムには、必要に応じてその特性を損なわない範囲の酸化防止剤、キレート化剤、アンチブロッキング剤、滑剤、加工助剤等の各種配合剤や染料、顔料等の着色剤等の他の成分を配合することも可能である。
【００３２】
［組成比］
次に、本発明の半導電性フッ化ビニリデン系樹脂フィルムを構成する各成分の組成比について説明する。本発明の半導電性フッ化ビニリデン系樹脂フィルムは、フッ化ビニリデン樹脂とアクリル樹脂との配合率をフッ化ビニリデン樹脂の結晶化が起きる範囲内とすることを特徴とするものであり、詳しくは、フッ化ビニリデン樹脂を４０重量％〜９５重量％と、アクリル樹脂を６０重量％〜５重量％とを含有してなる。アクリル樹脂の含有率は５０重量％〜１０重量％が好ましく、４０重量％〜１５重量％がより好ましく、３５重量％〜１５重量％がさらに好ましい。本発明は、フッ化ビニリデン樹脂とアクリル樹脂との配合率を上記範囲とすることで熱処理により、２種の混合樹脂中においてフッ化ビニリデン樹脂の結晶化を誘発し、電気抵抗を低下させるものである。アクリル樹脂の含有率が５重量％未満であると、高価なフッ化ビニリデン樹脂の使用量を抑え、コスト優位性を高めるという目的を達成できなくなるため好ましくない。また、アクリル樹脂の含有率が６０重量％を超えると、フッ化ビニリデン樹脂が結晶化しにくくなる為、電気抵抗が低下する傾向を示さないとともに、アクリル樹脂の特性に起因する脆化が顕著になり、電子写真用シームレスベルトとして使用することが困難となる。
【００３３】
本発明の半導電性フッ化ビニリデン系樹脂フィルムは、フッ化ビニリデン樹脂とアクリル樹脂との合計１００重量部に対して導電性材料を０．１重量部〜２０重量部含有してなることを特徴とする。導電性材料の配合量は０．１重量部〜１５重量部が好ましく、０．１重量部〜１０重量部がより好ましい。導電性材料の配合量が０．１重量部未満であると、熱処理を施しても電気抵抗の低下が起きず、所望の半導電性に調製することが困難であるため好ましくない。逆に配合量が２０重量部を超えると添加量に見合った電気抵抗の低下がみられないばかりでなく、組成物中に占めるフッ化ビニリデン樹脂の割合が少なくなり、フッ化ビニリデン樹脂の特性が失われる恐れがあるため好ましくない。
【００３４】
本発明の半導電性フッ化ビニリデン系樹脂フィルムは、導電性材料としてイオン伝導性材料を含有していることが好ましく、イオン伝導性材料を含有する場合、熱処理を施すことで、電気抵抗が低下し、所望の半導電性に調製することが容易となる。導電性材料としてイオン伝導性材料を含有する場合、フッ化ビニリデン樹脂とアクリル樹脂との合計１００重量部に対してイオン伝導性材料を０．１重量部〜１５重量部含有することが好ましい。イオン伝導性材料の配合量は、０．１重量部〜１２重量部がより好ましく、０．１重量部〜１０重量部がさらに好ましい。イオン伝導性材料の配合量が０．１重量部未満であると、熱処理を施しても電気抵抗の低下が起きず、所望の半導電性に調製することが困難であるため好ましくなく、逆に配合量が１５量部を超えるとフィルムの表面へイオン伝導性材料がブリードアウトする恐れがあるとともに、電気抵抗の環境依存性が大きくなり好ましくない。
【００３５】
また、イオン伝導性材料としてイオン電解質を含む場合、イオン電解質は、フッ化ビニリデン樹脂とアクリル樹脂との合計１００重量部に対して０．０１重量部〜３．０重量部配合されていることが好ましく、更には０．０１重量部〜２．５重量部配合されていることがより好ましい。イオン電解質が０．０１重量部未満であると、熱処理時の抵抗値低下にほとんど寄与せず、所望の半導電性に調製することが困難であるため好ましくなく、イオン電解質の配合量が３．０重量部を超えると電気抵抗の環境依存性が大きくなり好ましくない。
【００３６】
尚、本発明の半導電性フッ化ビニリデン系樹脂フィルムは、フッ化ビニリデン樹脂、アクリル樹脂、導電性材料の組成比が上記範囲を満たすのであれば、他の合成樹脂を添加することもできる。
【００３７】
［電気抵抗］
本発明の半導電性フッ化ビニリデン系樹脂フィルムの製造方法は、フッ化ビニリデン樹脂とアクリル樹脂と導電性材料とを含有する組成物からなるフィルムに熱処理を施し、所望の半導電性に調製することを特徴とするものであるが、ここでいう半導電性とは、温度２３℃、相対湿度５０％ＲＨ、印加電圧５００Ｖにおける体積抵抗率が、１×１０６Ω・ｃｍ〜１×１０１３Ω・ｃｍ、表面抵抗率が１×１０６Ω／□〜１×１０１４Ω／□である。体積抵抗率は１×１０６Ω・ｃｍ〜１×１０１２Ω・ｃｍが好ましく、１×１０６Ω・ｃｍ〜１×１０１１Ω・ｃｍがより好ましい。また、表面抵抗率は１×１０６Ω／□〜１×１０１３Ω／□が好ましく、１×１０６Ω／□〜１×１０１２Ω／□がより好ましい。電気抵抗を上記範囲内とすることにより、電子写真用シームレスベルトとして好適に用いることができる。
【００３８】
［電子写真用シームレスベルト］
本発明の製造方法によって得られる半導電性フッ化ビニリデン系樹脂フィルムは、多量の導電性材料を配合せずとも、所望の半導電性に調製することが可能である為、フッ化ビニリデン樹脂の優れた特性を維持することができ、電子写真用シームレスベルトとして好適に使用することができる。ここでいう電子写真用シームレスベルトとは、電子写真方式の画像形成装置に用いる転写搬送ベルトまたは中間転写ベルトである。
【００３９】
そして、本発明の製造方法によって得られる半導電性フッ化ビニリデン系樹脂フィルムを用いた電子写真用シームレスベルトは、インフレーション法を用いた溶融製膜により製造することが好ましく、以下にインフレーション法を用いた電子写真用シームレスベルトの製造方法の一例を説明する。インフレーション法を用いた電子写真用シームレスベルトの製造方法は、まず、フッ化ビニリデン樹脂とアクリル樹脂と導電性材料との混練物を押出機で溶融させ、環状ダイスから円筒形状に上向きに押出しを行う。そして、環状ダイスに配設された空気導入路より円筒形状の溶融樹脂内に空気を吹き込むことで径方向に拡大膨張させてチューブ形状に成型し、これを所定長さに切断する。次いで、所定長さに切断したチューブを円筒状の筒に被覆した後、熱処理を施すことで所望の半導電性に調製した電子写真用シームレスベルトを得ることができる。尚、上記では、上向きのインフレーション法について説明したが、環状ダイスを介して溶融樹脂を下向きに押出した後、マンドレルの外周に担持させて冷却することによりベルト形状に成型する下向きのインフレーション法を用いることもできる。
【００４０】
［実施例］
以下、本発明の半導電性フッ化ビニリデン系樹脂フィルムの製造方法について、実施例によりさらに詳しく説明する。尚、実施例において行った物性の測定方法は次の如くである。
◇電気抵抗（体積抵抗率および表面抵抗率）
ＵＲＳプローブを取り付けたハイレスタＵＰ（ＭＣＰ−ＨＴ４５０、ダイヤインスツルメンツ社製）を用い、体積抵抗率及び表面抵抗率を測定した。（測定条件：温度２３℃、相対湿度５０％ＲＨ、荷重２ｋｇ、印加電圧５００Ｖ、１０秒）尚、体積抵抗率の単位を（Ω・ｃｍ）、表面抵抗率（Ω／□）として表した。
【００４１】
原材料としては下記のものを用いた。
＜フッ化ビニリデン樹脂＞
・ポリフッ化ビニリデン（ＰＶＤＦ）［比重：１．７８（ＡＳＴＭ  Ｄ７９２／２３℃）、ＭＦＲ：２２ｇ／１０ｍｉｎ（ＡＳＴＭ  Ｄ１２３８  ２３２℃／３．８ｋｇ）］
＜アクリル樹脂＞
・ポリメタクリル酸メチル（ＰＭＭＡ）［比重：１．１９（ＡＳＴＭ  Ｄ７９２）、ＭＦＲ：３．７ｇ／１０ｍｉｎ（ＡＳＴＭ  Ｄ１２３８  ２３０℃／３．８ｋｇ）］
＜導電性材料＞
・エチレンオキサイド−プロピレンオキサイド共重合体［平均分子量約80万］
・過塩素酸リチウム三水和物
【００４２】
［フィルム１乃至７］
表１に示した配合比で、各原料をスクリュー径２０ｍｍφの二軸混練押出機（設定温度：２２０℃、スクリュー回転数：２０ｒｐｍ）を用いて溶融混練した。次いで、得られた混練物をＴダイ（設定温度：２２０℃、リップ幅１５０ｍｍ）を備えた単軸押出機に供給し、溶融状態でシート状に押出した。そして、このシート状の溶融樹脂を表面が鏡面仕上げされているチルロール（表面設定温度：３０℃）上に吐出し、プレスロールで押しつけながら冷却し、厚さ１００μｍのフッ化ビニリデン樹脂とアクリル樹脂と導電性材料とを含む組成物からなる各フィルムを得た。得られた各フィルムの体積抵抗率及び表面抵抗率の測定結果を表１に示す。また、得られた各フィルムの常用対数表記の体積抵抗率を（Ｘ）、常用対数表記の表面抵抗率を（Ｙ）として表した。
【００４３】
【表１】
2015086338.tif 000003
【００４４】
表１に示すように、アクリル樹脂を２０重量％含有するフィルム１及びアクリル樹脂を３０重量％含有するフィルム４は、同量の導電性材料を含有しているにもかかわらず、アクリル樹脂を含有しないフィルム７に比べ、高い電気抵抗を示した。また、アクリル樹脂を２０重量％含有するフィルム１乃至３に比べ、アクリル樹脂を３０重量％含有するフィルム４乃至６は高い電気抵抗を示した。
【００４５】
［実施例１乃至６、比較例１乃至６］
熱風乾燥機を用い、短冊状（縦３００ｍｍ×横６０ｍｍ）に切出したフィルム１乃至６を熱風乾燥機内に保持し、表２に示した条件で熱処理を施して実施例１乃至６、比較例１乃至８とした。熱処理後の各フィルムの体積抵抗率及び表面抵抗率の測定結果を表２に示す。また、熱処理後の各フィルムの常用対数表記の体積抵抗率を（Ｘ’）、常用対数表記の表面抵抗率を（Ｙ’）とし、下記式（１）及び（２）を用いた熱処理前後の各フィルムの電気抵抗の低下率を表２に示す。
（（（Ｘ’）−（Ｘ））／（Ｘ））×１００・・・（１）
（（（Ｙ’）−（Ｙ））／（Ｙ））×１００・・・（２）
［式（１）中、（Ｘ）は熱処理前のフィルムの常用対数表記の体積抵抗率（Ω・ｃｍ）であり、（Ｘ’）は熱処理後のフィルムの常用対数表記の体積抵抗率（Ω・ｃｍ）である。］
［式（２）中、（Ｙ）は熱処理前のフィルムの常用対数表記の表面抵抗率（Ω・ｃｍ）であり、（Ｙ’）は熱処理後のフィルムの常用対数表記の表面抵抗率（Ω・ｃｍ）である。］
【００４６】
熱風乾燥機を用い、短冊状（縦３００ｍｍ×横６０ｍｍ）に切出したフィルム７を熱風乾燥機内に保持し、表２に示した条件で熱処理を施して参考例１及び２とした。そして、上記と同様に熱鵜処理後の各フィルムの体積抵抗率及び表面抵抗率ならびに電気抵抗の低下率の測定結果を表２に示す。
【００４７】
【表２】
2015086338.tif 000004
【００４８】
表２に示すように、フッ化ビニリデン樹脂とアクリル樹脂と導電性材料とを特定の配合率で含むフィルムに、温度１３５℃、１時間の熱処理を施した実施例１乃至６は、電気抵抗が大幅に低下する傾向を示した。しかしながら、フッ化ビニリデン樹脂とアクリル樹脂と導電性材料とを特定の配合量で含むフィルムに、温度６０℃で、４８時間の熱処理を施した比較例１乃至６は、電気抵抗が低下する傾向を示したものもあるが、安定して電気抵抗が低下する傾向を示さなかった。一方、アクリル樹脂を含有しない参考例１及び２は、熱処理を施しても電気抵抗はほとんど低下する傾向を示さなかった。
【００４９】
以上の如く、本発明の半導電性フッ化ビニリデン樹脂フィルムの製造方法によれば、フッ化ビニリデン樹脂とアクリル樹脂と導電性材料とをフッ化ビニリデン樹脂の結晶化が起きる配合率で含有する組成物からなるフィルムに、フッ化ビニリデン樹脂の結晶化温度の範囲内において熱処理を施すことにより、電気抵抗を低下させることが可能である為、所望の半導電性に調製された半導電性フッ化ビニリデン系樹脂フィルムを得ることができる。
【図１】
2015086338.tif 000005